(57)【特許請求の範囲】
【請求項１】
赤外線吸収能を有する一次粒子径０．５μｍ以下の無機金属の微粒子と１２００ｎｍ以下の近赤外部に最大吸収波長のある化合物及び（メタ）アクリロイル基を持つ活性エネルギー線重合型（メタ）アクリレートからなる樹脂組成物をコーティングしたフィルム。
【請求項２】
１２００ｎｍ以下の近赤部に大きな吸収のある化合物が式（１）
【化１】
0003894590.tif 000004
（式中  ＲはＨ又は炭素数１〜１２のアルキル基、ＸはＳｂＦ6、ＣｌＯ4、Ｃｌ、Ｂｒ、またｍとｎは１または２を示す）で示されるアミノ化合物である請求項１に記載の樹脂組成物をコーティングしたフィルム。
【請求項３】
無機金属の微粒子が酸化錫、ＡＴＯ（アンチモンドープ酸化錫）、ＩＴＯ（インジウムドープ酸化錫）又は酸化バナジウムである請求項１または請求項２の樹脂組成物をコーティングしたフィルム。
【請求項４】
樹脂組成物の樹脂成分が、アクリル系樹脂、ポリエステル樹脂又はブチラール樹脂である請求項１乃至請求項３のいずれか一項に記載の樹脂組成物をコーティングしたフィルム。
【請求項５】
無機金属微粒子を樹脂成分に分散させるために、カルボン酸系の分散剤を使用した請求項１乃至請求項４のいずれか一項に記載の樹脂組成物をコーティングしたフィルム。
【請求項６】
透明フィルムの一面の上に、１２００ｎｍ以下の近赤部に最大吸収波長のある上記式（１）で示すアミノ化合物を含む樹脂組成物の層を設け、更にその上もしくは反対面に赤外線吸収能を有する一次粒子径０．５μｍ以下の無機金属の微粒子と（メタ）アクリロイル基を持つ活性エネルギー線重合型（メタ）アクリレートからなる樹脂組成物のコーティング層を設けたフィルムの製造法。
【発明の詳細な説明】
【０００１】
【発明の属する技術分野】
本発明は熱線遮断性樹脂組成物及びそれをコーティングしたフィルムに関し、特に透明感が良好で且つ幅広い熱線吸収スペクトルを持つ熱線遮断性樹脂組成物及びその層構成に関する。更に本発明によれば比較的安価で加工性が優れ、且つ耐候性が優れた熱線吸収能の高いフィルムが得られるという特徴がある。
【０００２】
【従来の技術】
熱線遮断性材料は、近年特に研究開発が盛んに行われている材料であり、赤外領域の波長を有する半導体レーザー光等を光源とする感光材料、光ディスク用記録材料等の情報記録材料、赤外カットフィルターあるいは熱線遮断フィルムとして建物の窓、車両の窓等に利用することができる。
【０００３】
これらの用途に従来、近赤外線吸収性の光線透過性材料としては、クロム、コバルト錯塩チオールニッケル錯体、アンスラキノン誘導体等が知られている。またこの他にアルミニウム、銅などの金属を蒸着した熱線反射フィルムが知られている。かかる熱線反射フィルムは可視光を透過するが、近赤外線−赤外線の熱線を反射するので、ガラス窓等の開口部に適用すると、太陽光線の熱線あるいは室内からの輻射熱を反射して日照調整や断熱の効果をを持つ。このような特性を活かして透明断熱フィルムは、建物の窓、冷凍・冷蔵のショーケース、防熱面、車両用窓、等に利用され、住居環境の向上や省エネルギーに役立つ。
【０００４】
【発明が解決しようとする課題】
しかしながら、従来の熱線遮断材料は、有機系だけのものは耐久性が劣り環境条件の変化や時間の経過とともに初期の熱線遮断効果が劣化していくという欠点があった。一方錯体系のものは耐久性はあるが近赤外領域のみならず可視部にも吸収が大きく、そのものが強く着色しているので用途が限られてしまうという欠点があった。
【０００５】
また従来技術の金属を蒸着した熱線反射フィルムは、熱線のみならず可視光線まで金属蒸着層で反射するので、窓ガラス等に張り付けると採光性が損なわれ、室内が暗くなるという致命的な欠陥があり、また室外からは反射光による眩しさが避けられないという欠点もあった。
【０００６】
また従来の熱線遮断材料は特定の赤外波長域にのみ吸収があるので、幅広い熱線吸収スペクトルを持つ物質はいまだ見つかっていない。このため従来の素材では熱線吸収能が十分とはいえないという欠点がある。ここにおいて高い可視光線透過率を持ちながら一方で高い熱線を遮断する耐久性のある材料の開発が望まれていた。
【０００７】
さらに、従来技術では熱線吸収剤の皮膜を形成するために、この熱線吸収剤を固定する樹脂として、主にアクリル系樹脂、ポリエステル樹脂、アルキド樹脂、ポリウレタン樹脂、エポキシ樹脂、アミノ樹脂、ビニル樹脂等の熱可塑性樹脂が一般に使用される。しかしながらこれらの樹脂は皮膜の硬度が弱く傷がつきやすく耐擦傷性が劣っている。またこれらの樹脂への熱線吸収剤の分散もしくは溶解作業、あるいはフィルムへの塗工作業、成型作業は加熱下に行われるために、熱線吸収剤本体の劣化や、性能劣化が起こり易い欠点を有している。
【０００８】
【課題を解決するための手段】
本発明者は、近赤外−遠赤外の広い範囲にわたって吸収がみられ、可視光透過率が高く且つ耐久性に優れ、高い熱線吸収率を持った熱線遮断材料について鋭意検討を重ねた結果、
（１）一次粒子径０．５μｍ以下、好ましくは０．１μｍ以下の熱線吸収能を持つ金属微粒子と１２００ｎｍ以下の近赤外部に最大吸収波長のある化合物、例えば式（１）で示す特定のアミノ化合物及び活性エネルギー線の照射によって硬化可能な（メタ）アクリレートからなる樹脂組成物及びそれをコーティングしたフィルム
【０００９】
【化２】
0003894590.tif 000002
【００１０】
（式中  ＲはＨ叉は炭素数１〜１２のアルキル基、ＸはＳｂＦ6 、ＣｌＯ4 、Ｃｌ、Ｂｒ、またｍとｎは１または２を示す）
（２）透明フィルム基材の一面の上に、１２００ｎｍ以下の近赤外部に最大吸収波長のある化合物、例えば上記式（１）で示すアミノ化合物を含む樹脂
組成物の層を設け、更にその上もしくは反対面に赤外線吸収能を有する一次粒子径０．５μｍ以下の無機金属の微粒子と（メタ）アクリロイル基を持つ活性エネルギー線重合型（メタ）アクリレートからなる樹脂組成物の層を設けたフィルム。
が上記目的を達成することを見いだし、本発明の完成に至った。
【００１１】
一般に太陽光に含まれる熱エネルギーは、可視光部分とそれ以上の波長域にある赤外部とでほぼ２分の１づつと言われている。本発明では可視光線透過率をできるだけ高め、赤外部の熱エネルギーを効率的に吸収遮断しようとするものである。本発明によれば熱線吸収能を持つ金属微粒子と１２００ｎｍ以下の近赤外部に最大吸収波長のある化合物、例えば特定の式（１）のアミノ化合物を組み合わせることによって耐久性が高く且つ幅広い熱線吸収スペクトルが得られ、より優れた熱線吸収能力を発揮し、且つ又可視光線透過率が高いということが見出された。未だかって本発明のような幅広い吸収スペクトルを有する物質は見つかっていない。同時に、これらの熱線吸収剤を固定する樹脂として活性エネルギー線硬化型（メタ）アクリレートを用いることによって、耐擦傷性と耐久性に優れた皮膜を効率的に形成させることができる。
【００１２】
本発明で用いる熱線吸収能を有する金属としては、酸化チタン、酸化亜鉛、酸化インジウム、酸化錫、酸化アンチモン、硫化亜鉛、ガラスセラミックス等があるが、特に酸化錫、ＡＴＯ（アンチモンドープ酸化錫）、ＩＴＯ（インジウムドープ酸化錫）、酸化バナジウム等の金属酸化物が熱線吸収能力に優れ、好適である。こうした金属を可視光領域において吸収がなく、かつ透明な金属含有の皮膜として形成させるためには、その一次粒子径は０．５μｍ以下好ましくは０．１μｍ以下の超微粒子の粉末にする必要がある。また樹脂中でこの微粒子が凝集することなく安定に保たれねばならない。本特許の樹脂組成物中の固形分に対する熱線遮断性の無機金属の微粒子の含有量は要求される熱線遮断能に応じて任意に選ぶことができるが、好ましくは２０重量％〜７０重量％が好適である。ＡＴＯは例えば特開平５８−１１７２２８号公報、特開平６−２６２７１７号公報、特開平２−１０５８７５公報等に記載された方法によって製造することができ、ＩＴＯは例えば特開昭６３−１１５１９号公報等に記載された方法によって製造することができる。また酸化バナジウムは天然鉱石の選鉱法やメタバナジウム酸アンモンを加熱して作ることができる。
【００１３】
また本発明で用いる１２００ｎｍ以下の近赤外部に最大吸収波長のある化合物のうちで代表的なものは式（１）構造で表される最大吸収波長が約７５０ｎｍ以上１２００ｎｍ以下のアミノ化合物である。これらの化合物は所望によって単独もしくは混合して使用することが可能である。このアミノ化合物は熱線吸収能を有する金属と同様０．５μｍ以下好ましくは０．１μｍ以下に微粒子化すれば本発明に適用可能だが、効果及び調整の容易さから有機溶剤に溶解させて使用するほうがより好ましい。本アミノ化合物はＵＳＰ No.３４８４４６７、３６３７７７６９などで開示される方法によって合成することができ、例えばビス（ｐ−ジブチルアミノフェニル）−［ｐ−Ｎ，Ｎ−ビス（ｐ−ジブチルアミノフェニル）アミノフェニル］−アミニウムのヘキサフルオロアンチモン酸塩、Ｎ，Ｎ，Ｎ，Ｎ−テトラキス（ｐ−ジブチルアミノフェニル）−１，４−ベンゼンイミニウム＝ジヘキサフルオロアンチモナート、Ｎ，Ｎ，Ｎ，Ｎ−テトラキス（ｐ−ジブチルアミノフェニル）−１，４−ベンゼンイミニウム＝ジペルクロラートなどがあるが、これらのものに限定されない。これらのアミノ化合物の樹脂組成物の固形分に対する含有量は、要求される熱線遮断性能に応じて任意に選ぶことができるが、可視光線透過率を低下させないためには、好ましくは０．１重量％〜５０重量％、より好ましくは０．５重量％〜２０重量％の範囲が好ましい。
【００１４】
本発明に用いられる活性エネルギー線重合型（メタ）アクリレートとしては、分子内に１個以上の（メタ）アクリロイル基を有する紫外線もしくは電子線硬化可能な（メタ）アクリレートから任意に選択でき、単独もしくは混合して使用することができる。  この（メタ）アクリレートの具体例としては、２−ヒドロキシエチル（メタ）アクリレート、２−ヒドロキシプロピル（メタ）アクリレート、イソブチル（メタ）アクリレート、ｔ−ブチル（メタ）アクリレート、２−エチルヘキシル（メタ）アクリレート、ステアリルアクリレート、２−エチルヘキシルカルビトールアクリレート、ω−カルボキシポリカプロラクトンモノアクリレート、アクリロイルオキシエチル酸、アクリル酸ダイマー、ラウリル（メタ）アクリレート、２−メトキシエチルアクリレート、ブトキシエチルアクリレート、エトキシエトキシエチルアクリレート、メトキシトリエチレングリコールアクリレート、メトキシポリエチレングリコールアクリレート、ステアリル（メタ）アクリレート、シクロヘキシル（メタ）アクリレート、テトセヒドロフルフリル（メタ）アクリレート、Ｎ−ビニル−２−ピロリドン、イソボニル（メタ）アクリレート、ジシクロペンテニルアクリレート、ベンジルアクリレート、フェニルグリシジルエーテルエポキシアクリレート、フェノキシエチル（メタ）アクリレート、フェノキシ（ポリ）エチレングリコールアクリレート、ノニルフェノールエトキシ化アクリレート、アクリロイルオキシエチルフタル酸、トリブロモフェニルアクリレート、トリブロモフェノールエトキシ化（メタ）アクリレート、メチルメタクリレート、トリブロモフェニルメタクリレート、メタクリロイルオキシエチル酸、メタクリロイルオキシエチルマレイン酸、メタクリロイルオキシエチルヘキサヒドロフタル酸、メタクリロイルオキシエチルフタル酸、ポリエチレングリコール（メタ）アクリレート、ポリプロピレングリコール（メタ）アクリレート、β−カルボキシエチルアクリレート、Ｎ−メチロールアクリルアマイド、Ｎ−メトキシメチルアクリルアマイド、Ｎ−エトキシメチルアクリルアマイド、Ｎ−ｎ−ブトキシメチルアクリルアマイド、ｔ−ブチルアクリルアミドスルホン酸、ステアリル酸ビニル、Ｎ−メチルアクリルアミド、Ｎ−ジメチルアクリルアミド、Ｎ−ジメチルアミノエチル（メタ）アクリレート、Ｎ−ジメチルアミノプロピルアクリルアミド、アクリロイルモルホリン、グリシジルメタアクリレート、ｎ−ブチルメタアクリレート、エチルメタアクリレート、メタクリル酸アリル、セチルメタクリレート、ペンタデシルメタアクリレート、メトキシポリエチレングリコール（メタ）アクリレート、ジエチルアミノエチル（メタ）アクリレート、メタクロイルオキシエチル琥珀酸、ヘキサンジオールジアクリレート、ネオペンチルグリコールジアクリレート、トリエチレングリコールジアクリレート、ポリエチレングリコールジアクリレート、ポリプロピレングリコーメルジアクリレート、ヒドロキシピバリン酸エステルネオペンチル、ペンタエリスリトールジアクリレートモノステアレート、グリコールジアクリレート、２−ヒドロキシエチルメタアクリロイルフォスフェート、ビスフェノールＡエチレングリコール付加物アクリレート、ビスフェノールＦエチレングリコール付加物アクリレート、トリシクロデカンメタノールジアクリレート、トリスヒドロキシエチルイソシアヌレートジアクリレート、２−ヒドロキシ−１−アクリロキシ−３−メタクリロキシプロパン、トリメチロールプロパントリアクリレート、トリメチロールプロパンエチレングリコール付加物トリアクリレート、トリメチロールプロパンプロピレングリコール付加物トリアクリレート、ペンタエリスリトールトリアクリレート、トリスアクリロイルオキシエチルフォスフェート、トリスヒドロキシエチルイソシアヌレートトリアクリレート、変性ε−カプロラクトントリアクリレート、トリメチロールプロパンエトキシトリアクリレート、グリセリンプロピレングリコール付加物トリアクリレート、ペンタエリスリトールテトラアクリレート、ペンタエリスリトールエチレングリコール付加物テトラアクリレート、ジトリメチロールプロパンテトラアクリレート、ジペンタエリスリトールヘキサ（ペンタ）アクリレート、ジペンタエリスリトールモノヒドロキシペンタアクリレート、ウレタンアクリレート、エポキトアクリレート、ポリエステルアクリレート、不飽和ポリエステルなどがあげられるが、これらに限定されるものではない。これらのものは単独もしくは任意に混合使用することができるが、好ましくは分子内に（メタ）アクリロイル基を２個以上含有する多官能（メタ）アクリレートモノマーもしくはオリゴマーが重合後の皮膜が硬く、耐擦傷性が良好で好適である。これら活性エネルギー線重合型（メタ）アクリレートの樹脂組成物の樹脂成分に対する割合は、１０重量％以上９８重量％以下が良く、より好ましくは３０重量％以上８０重量％以下が望ましい。
【００１５】
又、樹脂成分として（メタ）アクリロイル基を持つ活性エネルギ−線重合型（メタ）アクリレ−トの他にフィルムとの密着性、あるいは無機金属の微粒子と活性エネルギー線重合型樹脂との相容性をよくする目的で、アクリ樹脂、ポリエステル樹脂、ブチラ−ル樹脂、ウレタン樹脂等のポリマ−を添加することができる。
例えばポリエステル樹脂としては、バイロン（東洋紡績（株）製のポリエステル樹脂）、ブチラ−ル樹脂としては、積水化学製のエスレックを擧げることが出来る。とくにヒドロキシル基を有するポリマ−は、金属酸化物の分散性が良好であると同時に、インキの密着性を向上させたり、皮膜の収縮を緩和したりするはたらきがあり好適である。このポリマ−の樹脂成分に対する割合は、２重量％以上５０重量％以下、更に好ましくは２０重量％以下が好ましい。このポリマ−は含有量が多すぎると得られる塗膜の耐擦傷性が低下し、とくに塗膜面を外側にする使用方法には適さない。
【００１６】
この無機金属の超微粒子を紫外線硬化型樹脂にうまく分散させるために、更に分散剤を必要に応じて添加することができる。その分散剤としては、種々の界面活性剤が用いられ例えば界面活性剤としては硫酸エステル系、カルボン系、ポリカルボン酸系等のアニオン系界面活性、高級脂肪族アミンの４級塩等のカチオン界面活性剤、高級脂肪酸ポリエチレングリコ−ルエステル系等のノニオン界面活性剤、シリコン系界面活性剤、フッソ系界面活性剤、アマイドエステル結合を有する高分子活性剤等がある。そのなかでも特にカルボン酸系、ポリカルボン酸系の分散剤が好適である。具体的にはフロ−レン  ＡＦ−４０５、Ｇ−６８５、Ｇ−８２０等（共栄社油脂（株）製）を擧げることが出来る。分散剤の添加量は、無機金属とアミノ化合物の総重量に対して０．１重量％以上１０重量％以下が好ましい。
【００１７】
本発明の樹脂組成物は電子線もしくは紫外線照射によって硬化させることができるが、紫外線で重合硬化させる場合は光重合開始剤が使用され、その光重合開始剤は予め樹脂組成物の中に溶解する。光重合開始剤としては、特に制限はなく各種公知のものを使用することができ、その使用量は樹脂組成物に対しで０．１−１５重量％、好ましくは、０．５−１２重量％が良く、少なすぎると硬化性が低下するので好ましくなく、多すぎると硬化被膜の強度が低下する。光重合開始剤の具体例としては、イルガキュア−１８４、イルガキュア−６５１（チバガイギ−社製）、ダロキュア−１１７３（メルク社製）、ベンゾフェノン、O-ベンゾイル安息香酸メチル、ｐ−ジメチル安息香酸エステル、チオキサントン、アルキルチオキサントン、アミン類等が挙げられる。電子線を用いて重合硬化させる場合は特にこうした重合開始剤を必要としない。
【００１８】
更に、塗膜の表面のスリップ性を向上させる目的で、種々のスリップ剤を添加することが可能で、また組成物を塗工するときに発生する泡を制御する目的で消泡剤を添加することもできる。更に必要に応じて各種有機溶媒、例えばトルエン、キシレン、酢酸エチル、アルコール、ケトン類などの芳香族、脂肪族の有機溶媒を添加することができる。
【発明の実施の形態】
【００１９】
本発明における熱線遮断性樹脂組成物の製造方法及びこれをフィルムにコーティングする方法としては、例えば次の方法があげられる。予め有機溶媒中に０．５μｍ以下に微分散された金属の分散液と式（１）で示される特定のアミノ化合物の分散液もしくは溶解液を混合し、これに好ましくは分散剤とポリマーを少量添加して微粒子の分散を安定化させる。しかる後に活性エネルギー線を照射することによって重合可能な未硬化の（メタ）アクリレートモノマーもしくはオリゴマーを単独もしくは２種類以上添加し、更に必要に応じて重合開始剤を溶解させて目的の請求項１の熱線遮断性樹脂組成物を得る。この時必要に応じて適量の溶媒や各種添加剤を添加する事ができる。これらの各成分の混合方法はこの順序に限らず、金属やアミノ化合物の微粒子の安定がはかられる方法ならとくに限定されない。この組成物を透明フィルムの基材に１層コーティングし、しかる後に活性エネルギー線、例えば紫外線や電子線を照射することによって極めて可視光線透過率の高い、耐擦傷性と熱線遮断性能に優れた熱線遮蔽フィルムを得ることができる。また金属を含む樹脂組成物とアミノ化合物を含む樹脂組成物を別々の層に分けて２層重ねて、もしくはフィルムの反対面にそれぞれコーティングすることによっても同様に優れた熱線遮蔽フィルムを得ることができる。この場合まず前記式（１）のアミノ化合物をポリマー及び／または重合開始剤を含む上記（メタ）アクリレート中に分散、好ましくは溶解させて透明フィルム基材の１面上にコーティングし、さらにこの上またはフィルムの反対面上に微粒子金属とポリマー及び／叉は上記（メタ）アクリレートからなる樹脂組成物をコーティングして得る。フィルムの両面にコーティングする場合は、片面は粘着剤を含むポリマーであってもよい。この組成物をフィルムにコーティングする方法としては例えば浸漬法、グラビアコート法、オフセットコート法、ロールコート法、バーコート法、噴霧法、等の常法によって行われ、コートした後に熱風で溶媒を揮散させ、（メタ）アクリレートを含む場合は続いて活性エネルギー線、例えば電子線、もしくは紫外線を照射することによってフィルム表面上にコーテイングされた熱線遮断性組成物を瞬時に重合硬化させる。コーティングする乾燥塗膜の厚みは通常は１〜５０μｍ、好ましくは２〜１０μｍの厚みがカール防止の観点から適当である。コーティングされるフィルム基材としてはポリエステル、ポリエチレン、ポリプロピレン、ポリスチレン、ポリカーボネート、ポリ塩化ビニル、ポリ（メタ）アクリル、ポリアミド、ポリウレタンなどがあげられる。これらのフィルム基材は透明度の高いものが好ましいが、所望に応じて着色したフィルム基材を用いることもできる。
【００２０】
【実施例】
組成物の調整方法
次に、実施例をあげて本発明樹脂組成物の調整方法について詳細を述べるが、例文中の添加割合はすべて重量％で示す。
【実施例１】
組成物Ａの調整
撹はん器を備えた容器に、０．１μｍ以下に微分散されたＡＴＯを５０％含むトルエン溶液５０部を入れ、撹拌しながらポリエステル樹脂バイロン２４ＳＳ（東洋紡績（株）製）７部を少量づつ添加し溶解させた。引き続いてトルエン１８．５部と紫外線硬化型モノマーのジペンタエリスリトールヘキサアクリレート（日本化薬（株）製ＫＡＹＡＲＡＤ  ＤＰＨＡ）２２．４部を添加して溶解させ、さらに光重合開始剤イルガキュアー１８４を２部溶解させて紫外線硬化型の樹脂組成物Ａを得た。
組成物Ｂの調整
メチルエチルケトン６０部の中にＮ，Ｎ，Ｎ，Ｎ−テトラキス（ｐ−ジブチルアミノフェニル）−１，４−ベンゼンイミニウム＝ジヘキサフルオロアンチモナート６部を溶解させ続いてジペンタエリスリトールヘキサアクリレート８．８部とイルガキュアー１８４の０．７部を溶解させて紫外線硬化型の樹脂組成物Ｂを得た。
組成物Ａと組成物Ｂを５９．６：４０．４の割合で混合して、透明ポリエステルフィルムの上に乾燥後の厚みが８．５ｇ／ｍ2 になるようコーティングし、溶剤を７０℃の熱風で乾燥揮散後、８０Ｗの高圧水銀ランプをコンベアースピード２０ｍ／分のスピードで紫外線を照射して塗膜を重合硬化させて、目的の熱線遮断性コーティングフィルムを得た。
【００２１】
【実施例２】
実施例１で作成した組成物Ｂを乾燥後の厚みが１．８１ｇ／ｍ2 になるよう透明ポリエステルの上にコーティングし、溶剤を８０℃の熱風で乾燥揮散後、８０Ｗの高圧水銀ランプをコンベアースピード２５ｍ／分のスピードで照射して塗膜を硬化させた。続いてその上に組成物Ａを乾燥後の厚みが６．７ｇ／ｍ2 になるようコーティングして、同じ条件で乾燥後紫外線を照射して塗膜を重合硬化させて、目的の熱線遮断性のコーティングフィルムを得た。
【００２２】
【実施例３】
組成物Ｃの調整
メチルエチルケトン５０部の中にＮ，Ｎ，Ｎ，Ｎ−テトラキス（ｐ−ジブチルアミノフェニル）−１，４−ベンゼンイミニウム＝ジヘキサフルオロアンチモナート０．２部を溶解させ、続いて酢酸エチルを８０％含むアクリル系粘着剤１５０部を加えて良く溶解混合して粘着剤組成物Ｃを得た。透明ポリエステルフィルムの片面上に組成物Ａを乾燥後の厚みが６．７ｇ／ｍ2 になるようにコーティングし、溶剤を７０℃の熱風で乾燥揮散後、８０Ｗの高圧水銀ランプを用いてコンベアースピード２０ｍ／分のスピードで紫外線を照射して塗膜を硬化させた。フィルムの反対面上にアミノ化合物を含む粘着剤組成物Ｃを乾燥後の厚みが２１．１ｇ／ｍ2 になるように塗工して、８０℃の熱風で乾燥して、粘着剤付きの熱線遮断性コーティングフィルムを得た。
【００２３】
【比較例１】
透明ポリエステルフィルムに組成物Ａのみを乾燥重量で６．７ｇ／ｍ2 コーティングし、７０℃で乾燥後、実施例３と同様の方法で紫外線硬化させた熱線遮断性フィルムを作成した。
【００２４】
【比較例２】
透明ポリエステルフィルムに組成物Ｂのみを乾燥重量で０．３６ｇ／ｍ2 コーティングし、７０℃で乾燥後、実施例３と同様の方法で紫外線硬化させた熱線遮断性コーティングフィルムを作成した。
【００２５】
更に参考対象とするためにＰＥＴフィルム上に真空金属スパッタリング装置を用いてアルミを蒸着させた市販の車載用フィルム及び同じ用途の黒色着色した市販のフィルムを試験に供した。得られたフィルムの特性を表１、図２、図３に示す。
【表１】
0003894590.tif 000003
【００２６】
図１、図２で示す通り、近赤外部にのみ吸収を持つアミノ化合物と遠赤外部に吸収を持つ金属とを複合させることによって、近赤外から遠赤外の幅広い範囲で吸収スペクトルを有する熱線遮断フイルムを得ることができる。このように広いスペクトル範囲で熱線を吸収する素材はいまだかって見つかっていない。
【００２７】
【発明の効果】
本発明の熱線遮断性樹脂組成物をコーティングしたフィルムは表面の耐擦傷性が優れ、可視光領域の透過性が高く透明で、且つ幅広い熱線吸収スペクトラムを有するので格段に優れた熱線遮断性能を示す。又本組成物は活性エネルギー線を照射することによって硬い皮膜を容易に形成するので作業性に優れ、建物や車両の窓、光学機器等への応用に最適である。
【図面の簡単な説明】
【図１】実施例１のフィルムの分光特性図を示す。
【図２】実施例３、比較例１及び比較例２のフィルムの分光特性図を示す。
【図１】
0003894590.tif 000005
【図２】
0003894590.tif 000006